ЛИГНОЦЕЛЛЮЛОЗНЫЙ МАТЕРИАЛ С НИЗКИМ СОДЕРЖАНИЕМ ФОРМАЛЬДЕГИДА И СПОСОБ ЕГО ПОЛУЧЕНИЯ

-3
1. Лигноцеллюлозный материал, который содержит распределенное в лигноцеллюлозном материале образующее сетчатую структуру азотсодержащее соединение, представляющее собой формально продукт конденсации формальдегида, в виде образованной сетчатой структуры в количестве (N) не менее 1 мас.% из расчета на азот, отнесенном к общей массе лигноцеллюлозного материала, при этом коэффициент (FA/N), относящийся к выделению формальдегида (FA), определенному методом в замкнутом объеме в соответствии с EN 717, часть 3, и к количественному содержанию соединения азота (N), имеет максимальное значение 3,5×10, а степень фиксации азотсодержащего соединения составляет более 73%.
2. Лигноцеллюлозный материал по п.1, у которого количество выделяющегося формальдегида не превышает 10 мг на 100 г лигноцеллюлозного материала.
3. Лигноцеллюлозный материал по п.1, где степень фиксации азотсодержащего соединения составляет более 85%.
4. Лигноцеллюлозный материал по п.1, где количественное содержание азотсодержащего соединения из расчета на азот по отношению к массе лигноцеллюлозного материала лежит в пределах от 1,5 до 20% из расчета на общую массу лигноцеллюлозного материала.
5. Лигноцеллюлозный материал по п.4, у которого количественное содержание соединения азота из расчета на азот по отношению к массе лигноцеллюлозного материала лежит в пределах от 2,3 до 12% из расчета на общую массу лигноцеллюлозного материала.
6. Лигноцеллюлозный материал по п.1, у которого содержание хлоридов из расчета на массу используемого лигноцеллюлозного материала не превышает 0,1%.
7. Способ получения лигноцеллюлозного материала, определение которому дано в пп.от 1 до 6, включающий
а) пропитку лигноцеллюлозного материала водным составом, содержащим i) по крайней мере одно образующее сетчатую структуру азотсодержащее соединение и ii) по крайней мере одно вещество, катализирующее образование сетчатой структуры,
б) обработку пропитанного лигноцеллюлозного материала при повышенной температуре для удаления воды и для образования сетчатой структуры из образующего сетчатую структуру азотсодержащего соединения,
причем стадия процесса б) включает по крайней мере одну обработку пропитанного лигноцеллюлозного материала перегретым водяным паром и по крайней мере одну следующую за этим обработку при температуре выше 110°С и при относительной влажности окружающей лигноцеллюлозный материал газообразной среды не более 20%.
8. Способ по п.7, когда концентрация образующего сетчатую структуру азотсодержащего соединения в водном составе лежит в пределах от 10 до 60% из расчета на общую массу состава.
9. Способ по п.7, когда азотсодержащее соединение выбирают из
2
α) низкомолекулярных соединений V, содержащих по крайней мере одну связанную с атомом азота группу формулы CHOR, где R означает атом водорода, или алкильную группу с числом атомов углерода от одного до четырех, и/или 1,2-бисгидроксиэтан-1,2-диильную группу, соединяющую мостиком два атома азота,
β) продуктов предварительной конденсации соединений V и
γ) продуктов взаимодействия или смесей соединения V с не менее чем одним спиртом, выбираемым из алканолов с числом атомов углерода от одного до шести, полиолов с числом атомов углерода от двух до шести и олигоалкиленгликолей и
2
из смесей этих соединений между собой, их смесей с не менее чем одним соединением V', содержащим по крайней мере одну свободную NH-группу, и их смесей с не менее чем одним соединением V'', содержащим по крайней мере одну гидроксильную группу, которая не входит в состав группы CHOH.
10. Способ по п.9, когда азотсодержащее соединение выбирают из
1,3-бис(гидроксиметил)-4,5-дигидроксиимидазолидин-2-она,
модифицированного алканолом с числом атомов углерода от одного до шести, полиолом с числом атомов углерода от двух до шести или олигоалкиленгликолем 1,3-бис(гидроксиметил)-4,5-дигидроксиимидазолидин-2-она,
1,3-бис(гидроксиметил)мочевины,
1,3-бис(метоксиметил)мочевины,
1-гидроксиметил-3-метилмочевины,
1-гидроксиметил-3-метил-4,5-дигидроксиимидазолидин-2-она,
1-гидроксиметил-4,5-дигидроксиимидазолидин-2-она,
1,3-бис(гидроксиметил)имидазолидин-2-она,
1,3-бис(гидроксиметил)-1,3-гексагидропиримидин-2-она,
1,3-бис(метоксиметил)-4,5-дигидроксиимидазолидин-2-она,
тетра(гидроксиметил)ацетилендимочевины,
низкомолекулярных меламин-формальдегидных смол и
низкомолекулярных меламин-формальдегидных смол, которые модифицированы алканолом с числом атомов углерода от одного до шести, полиолом с числом атомов углерода от двух до шести или олигоалкиленгликолем,
смесей названных выше соединений между собой,
смесей названных выше соединений с не менее чем одним соединением V', содержащим по крайней мере одну свободную NH-группу, и
2
смесей названных выше соединений с не менее чем одним соединением V'', содержащим по крайней мере одну гидроксильную группу, которая не входит в состав группы CHOH.
11. Способ по п.7, когда азотсодержащее соединение выбирают из
2
α) низкомолекулярных соединений V, содержащих по крайней мере две связанные с атомами азота группы формулы CHOR, где R означает атом водорода или алкильную группу с числом атомов углерода от одного до четырех и/или 1,2-бисгидроксиэтан-1,2-диильную группу, соединяющую мостиком два атома азота,
β) продуктов предварительной конденсации соединений V и
и их смесей, а также смесей с не менее чем одним соединением V', содержащим по крайней мере одну свободную NH-группу.
12. Способ по п.11, причем азотсодержащее соединение выбирают из
1,3-бис(гидроксиметил)-4,5-дигидроксиимидазолидин-2-она,
1,3-бис(гидроксиметил)мочевины,
1,3-бис(гидроксиметил)имидазолидин-2-она,
тетра(гидроксиметил)ацетилендимочевины
и их смесей, а также их смесей с не менее чем одним соединением V', содержащим по крайней мере одну NH-группу.
13. Способ по п.12, когда азотсодержащее соединение представляет собой 1,3-бис(гидроксиметил)-4,5-дигидроксиимидазолидин-2-он или его смесь с соединением V'.
14. Способ по п.7, когда азотсодержащее соединение выбирают из смеси, включающей
2
а) по крайней мере одно соединение мочевины, несущее на одном или на двух атомах азота мочевинной структурной единицы группу формулы CHOR, где R означает атом водорода или алкильную группу с числом атомов углерода от одного до четырех, и
2
б) по крайней мере одно меламиновое соединение, у которого в среднем на не менее чем двух аминогруппах меламина есть по крайней мере одна группа формулы CHOR, где R означает атом водорода или алкильную группу с числом атомов углерода от одного до четырех.
15. Способ по п.7, когда азотсодержащее соединение выбирают из смеси, включающей
2
а) по крайней мере одно соединение мочевины, несущее на одном из двух атомов азота мочевинной структурной единицы группу формулы CHOR, где R означает атом водорода или алкильную группу с числом атомов углерода от одного до четырех, и
2
б) по крайней мере одно соединение мочевины, у которого на обоих атомах азота мочевинной структурной единицы есть одна группа формулы CHOR, где R означает атом водорода или алкильную группу с числом атомов углерода от одного до четырех.
16. Способ по п.7, когда азотсодержащее соединение выбирают из смеси, включающей
2
2
а) по крайней мере одно образующее сетчатую структуру азотсодержащее соединение, выбираемое из меламиновых соединений, у которых в среднем на не менее чем двух аминогруппах меламина есть по крайней мере одна группа формулы CHOR, и соединений мочевины, несущих на одном или на двух атомах азота мочевинной структурной единицы группу формулы CHOR, где R означает атом водорода или алкильную группу с числом атомов углерода от одного до четырех,
б) по крайней мере одно соединение V', выбираемое из мочевины, N-метил-мочевины, этиленмочевины (имидазолин-2-она), пропиленмочевины, 4,5-бис(гидрокси)имидазолин-2-она и N-метил-4,5-бис(гидрокси)-имидазолин-2-она.
17. Способ по п.7, когда азотсодержащее соединение выбирают из смеси, включающей
2
2
а) по крайней мере одно образующее сетчатую структуру азотсодержащее соединение, выбираемое из меламиновых соединений, у которых в среднем на не менее чем двух аминогруппах меламина есть по крайней мере одна группа формулы CHOR, и соединений мочевины, несущих на одном или на двух атомах азота мочевинной структурной единицы группу формулы CHOR, где R означает атом водорода или алкильную группу с числом атомов углерода от одного до четырех,
б) по крайней мере одно соединение V'', выбираемое из 4,5-бис(гидрокси)-имидазолин-2-она, N-метил-4,5-бис(гидрокси)-имидазолин-2-она и 1,3-диметил-4,5-бис(гидрокси)имидазолин-2-она.
18. Способ по одному из пп.от 7 до 17, когда катализатор выбирают из солей металлов из группы галогенидов металлов, сульфатов металлов, нитратов металлов, фосфатов металлов, тетрафторборатов металлов, трифторида бора; аммонийных солей из группы галогенидов аммония, сульфата аммония, оксалата аммония и диаммонийфосфата; органических карбоновых кислот, органических сульфокислот, борной кислоты, фосфорной кислоты, серной кислоты и соляной кислоты.
19. Способ по п.18, когда в составе катализатора отсутствуют хлориды.
20. Способ по одному из пп. от 7 до 17, когда лигноцеллюлозный материал представлен древесиной.
21. Способ по п.20, когда лигноцеллюлозный материал представлен изделием из цельной древесины.
22. Способ по одному из п.п.от 7 до 17, когда лигноцеллюлозный материал представлен деревянным шпоном или материалом из мелких частиц.
-3
23. Лигноцеллюлозный материал, получаемый способом по одному из пп. от 7 до 22, содержащий образующее сетчатую структуру азотсодержащее соединение, представляющее собой формально продукт конденсации формальдегида в виде образованной сетчатой структуры в количестве (N) не менее 1% из расчета на азот, отнесенном к общей массе лигноцеллюлозного материала, при этом коэффициент (FA/N), относящийся к выделению формальдегида (FA), определенному методом в замкнутом объеме в соответствии EN 717, часть 3, и к количественному содержанию азотсодержащего соединения (N) имеет максимальное значение 3,5×10, а степень фиксации азотсодержащего соединения составляет более 73%.